(57)【要約】【課題】触媒活性が高く、かつ高密度でしかも効率的な触媒活性が発現され、酸化、還元、分解反応など多くの反応を、流通プロセスで効率よく達成できる触媒反応管の製造方法および触媒反応管を提供する。【解決手段】中空細管に、パラジウムと銀の混合溶液からなる無電解メッキ溶液を連続注入し、該中空管で、該無電解メッキ溶液のパラジウムと銀とを均一に分散して該中空細管の内壁に被覆する触媒反応管の製造方法および触媒反応管。【選択図】図１
2014076433.tif 000002
【特許請求の範囲】
【請求項１】
中空細管に、パラジウムと銀の混合溶液からなる無電解メッキ溶液を連続注入し、該中空管で、該無電解メッキ溶液のパラジウムと銀とを均一に分散して該中空細管の内壁に被覆することを特徴とする触媒反応管の製造方法。
【請求項２】
前記中空細管の材質が、金属、金属合金、ガラスまたはポリマーであることを特徴とする請求項１に記載の触媒反応管の製造方法。
【請求項３】
前記中空細管の内壁に、前記無電解メッキによりパラジウムと銀を被覆した後の触媒反応管の内径が、０．０５〜１０ｍｍの範囲の細管であることを特徴とする請求項１または２に記載の触媒反応管の製造方法。
【請求項４】
前記無電解メッキ溶液中のパラジウムに対する銀の比率が、１〜３０質量％であることを特徴とする請求項１〜３のいずれか１項に記載の触媒反応管の製造方法。
【請求項５】
前記金属薄膜の膜厚が、５μｍ以下であることを特徴とする請求項１〜４のいずれか１項に記載の触媒反応管の製造方法。
【請求項６】
前記無電解メッキを前記中空細管の内壁に被覆した後、該触媒反応管を加熱焼成することで内壁をパラジウムと銀の合金薄膜とすることを特徴とする請求項１〜５のいずれか１項に記載の触媒反応管の製造方法。
【請求項７】
前記中空細管の内壁に、前記無電解メッキを被覆した触媒反応管に、強酸を注入することにより、銀を選択的に溶出して表面を多孔質パラジウムとすることを特徴とする請求項１〜５のいずれか１項に記載の触媒反応管の製造方法。
【請求項８】
請求項１〜７のいずれか１項に記載の製造方法で製造されてなることを特徴とする触媒反応管。
【請求項９】
中空細管の内壁にパラジウムと銀の二種の金属からなる薄膜を有する触媒反応管であって、該二種の金属薄膜において、パラジウムに対する銀の比率が、１〜３０質量％であって、該金属薄膜の膜厚が５μｍ以下であり、該触媒反応管の内径が、０．０５〜１０ｍｍの範囲の細管であることを特徴とする触媒反応管。
【発明の詳細な説明】
【技術分野】
【０００１】
本発明は、触媒反応管の製造方法および触媒反応管に関するものである。
さらに詳細には、マイクロリアクターにおけるマイクロ反応管、特に触媒反応管に関するもので、該触媒反応管の内壁をパラジウムと銀の混合薄膜、それらの合金薄膜ならびにパラジウムと銀の混合薄膜から銀を除去して得られる多孔質薄膜で被覆する触媒反応管の製造方法および触媒反応管に関するものである。
【背景技術】
【０００２】
マイクロリアクターは、通常一辺あたりが１ｍｍ以下の大きさの空間で化学反応を行う装置であり、１９９０年代後半になってから盛んに研究が行われている。
この狭い空間として、内径の小さな中空反応管（マイクロ反応管）が使用され、優れた熱伝導性と拡散による物質移動が速やかなため、良好な温度制御性と混合性が可能となる。また、比表面積と空間体積との比率が大きいため、高効率の界面反応が期待できる。このようなマイクロ反応管に触媒を組み合わせることで、高効率な流通式（フロー）反応の達成が期待される。中空反応管に固体触媒の粒子や触媒粉体を充填した固定床触媒は広く知られているが、充填相による圧損と閉塞の課題がある。また、加圧下でのフロー反応により、充填した触媒粒子が押し流されることが懸念される。一方、チューブ型リアクターは、触媒充填相がないため過大な圧損発生や閉塞の恐れがなく、中空細管の中に反応物質を流通させることで連続的に反応を行うことができる。
【０００３】
反応物質を中空管内に通液しながら触媒反応を行わせる目的で、細管の内表面に金属触媒を担持した触媒反応管の報告例がある。例えば金属錯体触媒を化学結合により担持した細管と、これを用いた接触水素化反応（特許文献１参照）、表面に白金などの貴金属触媒を担持したセラミック管をそれより直径の大きな外管に挿入し、形成される内管と外管のすきまの流路を反応場とした触媒反応管（特許文献２参照）、金属合金チューブの内面に無電解メッキにより、パラジウムや白金、ロジウムなどの貴金属触媒の薄膜を担持してなるマイクロリアクター反応管（特許文献３参照）が提案されている。
しかしながら、これらはいずれも単一金属を担持あるいは被覆した触媒反応管であり、２種の金属を複合させて被覆した触媒反応管ではない。
【０００４】
一方、マイクロリアクターを使用しない触媒反応では、２種の金属を複合させることや、合金化することで金属間の相互作用により、触媒活性が向上することが知られている（非特許文献１、２参照）。また、触媒の表面が多孔質であることで、接触表面が多くなることから触媒活性が向上することが知られているが、これをマイクロリアクターのような径の小さな中空反応管に適用することは知られておらず、技術的にも難易度が高いものと予想されていた。
【先行技術文献】
【特許文献】
【０００５】
【特許文献１】特開２００７−６９１６４号公報
【特許文献２】特開２００７−７５７８７号公報
【特許文献３】特許第４９８６１７４号公報
【非特許文献】
【０００６】
【非特許文献１】Ｎａｔｕｒｅ  Ｎａｎｏｔｅｃｈｎｏｌｏｇｙ，ｌ６,３０２〜３０７（２０１１）
【非特許文献２】Ｃｈｅｍ．Ｃｏｍｍｎ．，３５４０〜３５４２（２００８）
【発明の概要】
【発明が解決しようとする課題】
【０００７】
触媒活性が高く、かつ高密度でしかも効率的な触媒活性が発現され、酸化、還元、分解反応など多くの反応を、流通プロセスで効率よく達成できる触媒反応管およびその製造方法を提供することを課題とする。
【課題を解決するための手段】
【０００８】
本発明者らは、触媒反応における触媒金属をマイクロリアクターのような径の小さな中空反応管に適用することを種々検討し、触媒金属をこの中空反応管の内壁に被覆する方法に至った。
【０００９】
本発明の上記課題は、以下の技術的手段から構成される。
（１）中空細管に、パラジウムと銀の混合溶液からなる無電解メッキ溶液を連続注入し、該中空管で、該無電解メッキ溶液のパラジウムと銀とを均一に分散して該中空細管の内壁に被覆することを特徴とする触媒反応管の製造方法。
（２）前記中空細管の材質が、金属、金属合金、ガラスまたはポリマーであることを特徴とする（１）に記載の触媒反応管の製造方法。
（３）前記中空細管の内壁に、前記無電解メッキによりパラジウムと銀を被覆した後の触媒反応管の内径が、０．０５〜１０ｍｍの範囲の細管であることを特徴とする（１）または（２）に記載の触媒反応管の製造方法。
（４）前記無電解メッキ溶液中のパラジウムに対する銀の比率が、１〜３０質量％であることを特徴とする（１）〜（３）のいずれか１項に記載の触媒反応管の製造方法。
（５）前記金属薄膜の膜厚が、５μｍ以下であることを特徴とする（１）〜（４）のいずれか１項に記載の触媒反応管の製造方法。
（６）前記無電解メッキを前記中空細管の内壁に被覆した後、該触媒反応管を加熱焼成することで内壁をパラジウムと銀の合金薄膜とすることを特徴とする（１）〜（５）のいずれか１項に記載の触媒反応管の製造方法。
（７）前記中空細管の内壁に、前記無電解メッキを被覆した触媒反応管に、強酸を注入することにより、銀を選択的に溶出して表面を多孔質パラジウムとすることを特徴とする（１）〜（５）のいずれか１項に記載の触媒反応管の製造方法。
（８）前記（１）〜（７）のいずれか１項に記載の製造方法で製造されてなることを特徴とする触媒反応管。
（９）中空細管の内壁にパラジウムと銀の二種の金属からなる薄膜を有する触媒反応管であって、該二種の金属薄膜において、パラジウムに対する銀の比率が、１〜３０質量％であって、該金属薄膜の膜厚が５μｍ以下であり、該触媒反応管の内径が、０．０５〜１０ｍｍの範囲の細管であることを特徴とする触媒反応管。
【発明の効果】
【００１０】
本発明により、触媒活性が高く、かつ高密度でしかも効率的な触媒活性が発現され、酸化、還元、分解反応など多くの反応を、流通プロセスで効率よく達成できる触媒反応管およびその製造方法を提供することができる。
【図面の簡単な説明】
【００１１】
【図１】本発明の中空細管にパラジウムと銀の混合薄膜、合金薄膜ならびに多孔質薄膜を該中空細管の内壁に被覆する方法の模式図を示す。
【図２】実施例１における、パラジウムと銀の合金薄膜が形成された中空管の断面の電子顕微鏡写真を示す。
【図３】実施例２における、パラジウムと銀の混合薄膜が形成された中空管の内壁表面の電子顕微鏡写真とＥＤＸ分析によるパラジウム（上側の薄いジグザグ線）と銀（下側の濃いジグザグ線）の分布を示す。
【図４】実施例５における、パラジウムと銀の合金から銀を優先的に溶出して形成された多孔質膜の電子顕微鏡写真を示す。
【図５】応用例１における、ギ酸水溶液の連続分解による水素製造装置の模式図を示す。
【図６】応用例２における、ギ酸水溶液によるｐ−ニトロフェノールからｐ−アミノフェノールを生成する反応の反応収率の図を示す。白色の棒グラフは反応管の内壁にパラジウムを被覆したもの、黒色の棒グラフは多孔質パラジウムを被覆した反応管を用いた反応収率の結果である。
【発明を実施するための形態】
【００１２】
以下に、本発明の触媒反応管の製造方法を詳細に説明する。
【００１３】
本発明で行う触媒反応は、従来の触媒を中空細管に反応液とともに導入して、触媒反応を行う方法ではない。
これとは全く発想の異なるものであり、中空細管の内壁に触媒を被覆する方法であり、被覆する金属が二種の金属、具体的にはパラジウムと銀の混合物ならびに合金であり、必要により、この被覆膜から、容易に銀のみを除去し、パラジウムのみとすることが可能となる。
【００１４】
本発明では、中空細管の内部空間において、触媒被覆面積を広くすることが好ましく、内面積／体積の比率を高くするため、内径は０．０５ｍｍ〜１０ｍｍの細管が用いられる。さらに、細管内部の充分な物質拡散と熱拡散を保障するためには内径２ｍｍ以下のものが望ましく、圧損を考慮すると、０．１ｍｍ以上が望ましい。また、中空細管の長さは反応における触媒との接触時間を決定するもので、長いほど反応の効率は高くなるが、滞留時間も長くなる。０．５ｍ〜１０ｍの範囲が最も好ましい。
このような細管内表面へのパラジウムと銀の被膜には、メッキ溶液を細管内に導入することで簡便に金属被覆が達成できる無電解メッキの手法が適用できる。この無電解メッキ手法は、メッキ液の濃度と通液量によってメッキ膜の厚さを制御できることも優位点である。
【００１５】
無電解メッキ法は、中空細管の材質が、金属の他、電導性のないガラス、セラミックス、プラスチックの表面にも金属薄膜を被覆することが可能である。本発明で用いる中空細管の材質としては、金属、合金、ガラス、セラミックス、プラスチックが利用できる。金属性の中空細管では、耐腐食性のニッケル合金、クロム合金、鉄合金を用いることが好ましい。さらに耐薬品性を向上させるために、チタンもしくはチタン合金を内張りしたものが好ましく用いられる。ガラスでは、ガスクロマトグラフィーのカラムに用いるシリカガラスキャピラリー、セラミックスではアルミナ、チタニア、ジルコニアなどのチューブが使用でき、プラスチックではポリプロピレン、ポリエチレン、ポリアミドなどのチューブが良好な素材として用いることができる。
【００１６】
図１では、中空細管（反応管）の材質の材質にチタンを内張りした（チタンを内管とした）酸化チタンを使用したものを図示しているが、チタンを内張りしたニッケル合金も好ましい。
なお、中空細管の内張りの厚み（内管の厚み）は０．０１ｍｍ〜０．５ｍｍが好ましく、０．０５ｍｍ〜０．５ｍｍがより好ましい。
【００１７】
中空細管の内壁への金属の被膜は、内壁にパラジウムの種核を付与した後、錯形成剤、金属錯体、還元剤を含むメッキ液を通液して無電解メッキすることで達成される。非導電性素材へのメッキでは、導電性と触媒性を兼ね備えたパラジウムの微細な種核を、分散して担持することが重要である。このためには中空細管の基材の表面にパラジウム化合物もしくは錯体を吸着させ、塩化スズまたはヒドラジン等のパラジウム錯体を還元可能な還元剤を用いて還元する方法で達成できる。
【００１８】
用いる無電解メッキ溶液には、パラジウム、銀、白金などの金属塩や金属錯体、これを安定に溶存させる錯形成剤、ならびに還元剤を適当な溶媒に溶かして用いられる。中空細管の内壁に、パラジウムと銀を均一に被膜するため、パラジウム塩と銀塩を双方含むメッキ溶液を中空細管に通液する。例えば酢酸パラジウムなどのパラジウム塩と硝酸銀を任意の比率で混合したメッキ液を通液することで、一定比率のパラジウムと銀を均一に被覆することができる。
【００１９】
パラジウムと銀とを同時にメッキする際には、銀と不溶性の沈殿を生成する塩化物イオンを避け、当該金属の酢酸塩、硝酸塩、硫酸塩を用いることが好ましい。具体的にはパラジウムとして酢酸パラジウムや[Ｐｄ(ＮＨ３)４]の酢酸塩や硝酸塩、銀としては硝酸銀や酢酸銀が最も好ましい。また、錯形成剤の例としては、好ましくはアンモニアとキレート剤との組合せ、特にアンモニアとエチレンジアミンテトラ酢酸（ＥＤＴＡ）との組合せが挙げられる。還元剤としては、ヒドラジン、グルコースなどが挙げられる。溶剤としては通常水を用いる。
【００２０】
中空細管にパラジウム塩と硝酸銀を任意の比率で混合したメッキ液を通液することで、任意の比率のパラジウムと銀を均一に被覆することができる〔図１の（Ａ）〕。良好なメッキのためにはパラジウムと銀との比は１〜３０質量％が好ましく、５〜２０質量％が最も好ましく選択される。銀の析出がパラジウムより早いため、これ以上銀の濃度を濃くすると銀が優先的に被覆してメッキ反応の進行が阻害される。
中空細管に被覆する触媒金属膜の厚さは、５μｍ以下であることが好ましく、経済性の観点からは０．５〜２μｍがより好ましい。被覆する金属の量は、メッキ液の濃度と通液量によって制御できる。このようにして、パラジウムと銀は均一溶液から同時にメッキされ、中空細管の内壁に両元素が均一に分散した被膜が得られる。
【００２１】
中空細管の内壁にパラジウムと銀を均一に分散被覆した後、加熱焼成することで合金化が起こる〔図１の（Ｂ）〕。合金化は、中空細管の内壁に水素や不活性ガスの窒素、ヘリウム、アルゴンなどを通気しながら行うことが最適である。またあらかじめパラジウムと銀が均一に混合しているため、合金化は３００℃から始まるが、速やかな合金化のためには４００℃〜８００℃で行うことが望ましい。
【００２２】
中空細管の内壁にパラジウムと銀とを均一に被覆した中空細管に、酸を導入することで、より溶解しやすい銀が優先的に溶出し、多孔質のパラジウム層が残留する〔図１の（Ｃ）〕。酸としては、硝酸、硫酸、塩酸などの鉱酸が用いられるが、硝酸が最も望ましい。またその濃度は１Ｍ〜６Ｍの範囲が望ましく、２〜３Ｍが最も良好である。多孔質のパラジウム薄膜は広い表面を提供することからより高い触媒活性が期待できる。
【００２３】
本発明の製造方法で製造した中空細管は、パラジウム触媒もしくはパラジウムと銀の混合触媒が中空細管の内壁に被覆されたものであり、これらの触媒が関与する化学反応を使用した化合物の合成、特に、酸化、還元、分解反応の各種の反応に使用することができる。
特に本発明の触媒反応管は、中空細管の内壁にパラジウムと銀の混合薄膜ないし合金薄膜を有する触媒反応管であって、該合金薄膜が、パラジウムに対する銀の比率が、１〜３０質量％であるパラジウムと銀の合金薄膜であって、該金属薄膜の膜厚が５μｍ以下であり、該触媒反応管の内径が、０．０５〜１０ｍｍの範囲の触媒反応管が好ましく使用される。
【００２４】
例えば、図５は、ギ酸の水素、二酸化炭素および一酸化炭素への分解反応により、水素を取り出す水素製造装置を示すものである。図５に記載の反応装置は、ギ酸水溶液とヒーターで加熱した水とをＴ字ミキサーで混合した後、触媒被覆した中空細管に導入する。中空細管を通過した反応液は冷却後に気液分離し、気相のガス成分をガスクロマトグラフィー分析（ＧＣ分析）で、また水相の溶存炭素成分は全有機炭素（ＴＯＣ）計搭載の無機炭素分析計で分析する。
また、図６は、ギ酸水溶液によるｐ−ニトロフェノールからｐ−アミノフェノールを生成する反応の結果を示したものである。反応管を、恒温水槽内に置いて設定温度３０℃ないし４０℃に保つ。０．０１Ｍｐ−ニトロフェノールと０．１Ｍギ酸を含む水溶液を毎分０．８ｍｌの流速で反応管に導入した。反応の進行により、ｐ−ニトロフェノールの吸収スペクトルの３１７ｎｍにおける吸光度は減少する。ｐ−アミノフェノールへの変換反応の収率はｐ−ニトロフェノールの３１７ｎｍにおける吸光度から算出した。
【実施例】
【００２５】
以下に、実施例によって本発明を具体的に説明するが、これによって本発明が限定されるものではない。
【００２６】
製造例１（反応管の内壁にパラジウム種核を付着する方法）
中空細管の外管の材料がニッケル合金であるインコネル６３５（商品名）であり、内管の材料がチタンからなる二重管（中空細管の内径が０．５ｍｍで、外管の外径が１．５ｍｍ、長さ１ｍの細管をコイル状に巻いたもの）を反応管基材として用い、最初に、過酸化水素水の通液により内壁のチタン表面を酸化した。その後無電解メッキの前処理として、酸化チタン表面にパラジウム種核を付与した。具体的には、反応管の内部に０．１Ｍの酢酸パラジウムの水溶液５ｍｌを通液して吸着させ、さらに１Ｍのヒドラジン水溶液を５ｍｌ通液し、内管の内表面にパラジウム粒子を種核として析出させた。
【００２７】
実施例１
製造例１の工程で作製したパラジウム粒子の種核を付けた中空細管を、６０℃の水浴に浸し、中空細管の先端からメッキ液として９．５ｍＭの酢酸パラジウム、０．５ｍＭの硝酸銀、０．１５Ｍのエチレンジアミンテトラ酢酸（ＥＤＴＡ）、４Ｍのアンモニアおよび１０ｍＭヒドラジンを含む水溶液（６０℃）を、毎分０．５ｍｌの流速で通液してパラジウム（Ｐｄ）と銀（Ａｇ）を同時にメッキした。この場合のメッキ液の組成は、パラジウムと銀の比率が質量比で９５：５のものである。このメッキ液を１１２ｍｌ通液した後、水を通して洗浄した。中空細管の内部表面にはパラジウムと銀がメッキされた（図２参照）。ここで、内部表面の白い部分にパラジウム（Ｐｄ）と銀（Ａｇ）が被覆されている。
通液中にキャピラリー末端から流出するメッキ液をフラクションコレクターで分取し、流出液に含まれるパラジウムと銀の量を高周波誘導結合プラズマ発光分光分析法（ＩＣＰ発光分光分析法）で分析した。消費されたパラジウム量並びに銀の量は、それぞれ７０ｍｇ、４．８ｍｇであり、質量比で９３．６％、６．４％に相当する。
【００２８】
実施例２
製造例１の工程で作製したパラジウム粒子の種核を付けた中空細管を、６０℃の水浴に浸し、中空細管の先端からメッキ液として９ｍＭの酢酸パラジウム、１ｍＭの硝酸銀、０．１５ＭのＥＤＴＡ、４Ｍのアンモニアおよび１０ｍＭのヒドラジンを含む水溶液（６０℃）を、毎分０．５ｍｌの流速で通液した。この場合のメッキ液の組成は、パラジウムと銀の比率が質量比で９０：１０のものである。メッキ液を１１０ｍｌ通液した後、水を通して洗浄した。流出液に含まれるパラジウムと銀の量をＩＣＰ発光分光分析法で分析した。消費されたパラジウム量並びに銀の量は、それぞれ６７．７ｍｇ、１０．１ｍｇであり、質量比で８７％、１３％に相当する。中空細管の内壁に被覆したパラジウムと銀の均一被覆膜の電子顕微鏡写真を図３に示す。また、図３の画像中にエネルギー分散型Ｘ線分光法分析（ＥＤＸ分析）によるパラジウム（上側の薄いジグザグ線）と銀（下側の濃いジグザグ線）の均一な分布の状況を示した。
【００２９】
実施例３
製造例１の工程で作製したパラジウム粒子の種核を付けた中空細管を、６０℃の水浴に浸し、中空細管の先端からメッキ液として８ｍＭの酢酸パラジウム、２ｍＭの硝酸銀、０．１５ＭのＥＤＴＡ、４Ｍのアンモニアおよび１０ｍＭのヒドラジンを含む水溶液（６０℃）を、毎分０．５ｍｌの流速で通液した。この場合のメッキ液の組成は、パラジウムと銀の比率が質量比で８０：２０のものである。流出液に含まれるパラジウムと銀の量から、消費されたパラジウム量並びに銀の量は、それぞれ６０．１ｍｇ、１６．２ｍｇであり、質量比で７９％、２１％に相当する。
【００３０】
実施例４
実施例２で作製したパラジウムと銀を６７．７ｍｇ（８7質量％）：１０．１ｍｇ(１３質量％)の割合で被覆した中空細管を、内径４ｃｍの石英管に挿入し、全体を管状炉に入れた。中空細管の一端から水素を流しながら、６００℃で３時間加熱し、合金化した。加熱前に観測されたパラジウム（２θ＝４０．０°）と銀（２θ＝３８°）のＸ線回折ピークは、合金の新規なピーク（２θ＝３９．５°）となった。
【００３１】
実施例５
実施例２で作製したパラジウムと銀を６７．７ｍｇ(８７質量％)：１０．１ｍｇ(１３質量％)の割合で被覆した中空細管に、４Ｍの硝酸７００ｍｌを２５℃で流速毎分０．５ｍｌ通液し、銀を選択的に溶出して除去した。溶出したパラジウムと銀の量を分析した結果、残留したパラジウムは４８．１ｍｇ（９４質量％）銀は２．９ｍｇ（５．７質量％）であった。中空細管内壁に被覆した多孔質のパラジウム膜の電子顕微鏡写真を図４に示す。
【００３２】
応用例１（パラジウム被覆した中空細管を用いたギ酸水溶液の分解反応）
以下のようにして、パラジウム被覆した中空細管によるギ酸分解反応の温度による影響を調べた。
【００３３】
実施例２で製造した、内壁にパラジウムと銀を９０：１０の質量比で被膜した中空細管（中空細管内径０．５ｍｍ×長さ１００ｃｍ）を、図５に示した反応装置に接続し、恒温槽内に置いて設定温度に保った。
【００３４】
０．５Ｍのギ酸水溶液（毎分０．６ｍｌ）と、あらかじめ加圧下で設定温度に加熱した水（毎分１．４ｍｌ）とをＴミキサーで混合し、毎分２．０ｍｌでパラジウム被覆した中空細管に導入した。上記の流速では、中空細管内におけるギ酸水溶液の滞留時間は４秒となる。また、熱水との混合により中空細管に導入されるギ酸水溶液の濃度は０．１５Ｍとなる。中空細管から出た反応溶液は、熱交換器により速やかに冷却し、圧力調整器により常圧まで戻した。気体と液体を分離後、気相の体積と液相の体積を測定し、ガスクロマトグラフィー分析（ＧＣ分析）により気体成分（水素、ＣＯ２、ＣＯ、メタン）を測定した。液相に溶存するＣＯ２は、全有機炭素（ＴＯＣ）計搭載の無機炭素分析計により分析した。ギ酸の転化率は、初期ギ酸量と、生成するＣＯ２とＣＯの合計量との比から算出した。反応の温度を２６０℃、２８０℃、３００℃と変化させてギ酸の転化率、生成する水素、ＣＯ２およびＣＯの生成モル比を計測した。
なお、ギ酸の初濃度は０．５Ｍ、圧力は１０ＭＰａ、反応時間は４秒である。
得られた結果を下記表１に示す。
【００３５】
【表１】
2014076433.tif 000003
【００３６】
上記表１から明らかなように、３００℃でギ酸は定量的に分解し、水素とＣＯ２比はほぼ１：１で生成した。また、反応温度が低下するに従って転化率が低下し、ＣＯの生成が増加した。
【００３７】
応用例２（パラジウム被覆反応管によるｐ−ニトロフェノールの還元）
実施例５で製造した、内壁に多孔質のパラジウム膜を被覆した反応管を用い、ｐ−ニトロフェノールをギ酸で還元し、ｐ−アミノフェノールの生成反応を行った。内壁に多孔質パラジウムを被膜した反応管（内径０．５ｍｍ×長さ１００ｃｍ）を、恒温水槽内に置いて設定温度３０℃ないし４０℃に保った。０．０１Ｍのｐ−ニトロフェノールと０．１Ｍのギ酸を含む水溶液を毎分０．８ｍｌの流速で反応管に導入した。上記の流速では、反応管内におけるギ酸水溶液の滞留時間は１５秒となる。反応管から出た反応液をフラクションコレクターで分取し、分光光度法によりｐ−ニトロフェノールの３１７ｎｍにおける吸光度の減少から反応率を算出した。この結果を図６に棒グラフで示す。
棒グラフの白色は反応管の内壁にパラジウムを被覆したもの、黒の棒グラフは多孔質パラジウムを被覆した反応管を用いた結果である。同じ温度条件では、多孔質パラジウムを被覆した反応管がパラジウム被覆反応管よりも高い反応収率を示した。
【図１】
2014076433.tif 000004
【図２】
2014076433.tif 000005
【図３】
2014076433.tif 000006
【図４】
2014076433.tif 000007
【図５】
2014076433.tif 000008
【図６】
2014076433.tif 000009